МЕЛОВАННАЯ ОСНОВА И СПОСОБ ЕЕ ПОЛУЧЕНИЯ

1. Способ получения мелованной основы, включающий в себя стадии:
a) обеспечения подложки;
2
b) нанесения, по меньшей мере, на одну сторону упомянутой подложки первого меловального слоя из первой водной композиции, содержащей анионные пористые пигментные частицы с удельной поверхностью, определенной по методу БЭТ, выше 40 м/г и связующее; и
c) нанесения на упомянутый первый меловальный слой второго меловального слоя из второй водной композиции, содержащей катионные частицы на основе коллоидного диоксида кремния или силиката, и полиалкиленгликоль.
2. Способ по п.1, в котором упомянутая подложка представляет собой бумагу или картон.
3. Способ по п.1, в котором упомянутая первая водная композиция содержит в качестве пигментных частиц частицы осажденного, пирогенного или гелеобразного диоксида кремния.
4. Способ по п.3, в котором упомянутые частицы осажденного, пирогенного или гелеобразного диоксида кремния составляют от 50 до 100 мас.% от общего количества сухих пигментных частиц в упомянутой первой композиции.
2
5. Способ по п.3, в котором упомянутую первую водную композицию наносят на упомянутую подложку при массе сухой композиции, по меньшей мере, 1 г/м.
2
6. Способ по п.1, в котором упомянутые катионные частицы на основе коллоидного диоксида кремния или силиката в упомянутой второй водной композиции имеют удельную поверхность, определенную по методу БЭТ, приблизительно от 30 до приблизительно 600 м/г.
7. Способ по п.6, в котором упомянутые катионные частицы на основе коллоидного диоксида кремния или силиката в упомянутой второй водной композиции готовят из золя частиц на основе коллоидного диоксида кремния или силиката.
8. Способ по п.7, в котором упомянутые катионные частицы на основе коллоидного диоксида кремния или силиката содержат частицы коллоидного диоксида кремния или частицы на основе диоксида кремния и катионный компонент, выбранный из группы, состоящей из водорастворимых солей алюминия, катионных полимеров и их смесей.
9. Способ по п.6, в котором упомянутые частицы на основе коллоидного диоксида кремния или силиката в упомянутой второй водной композиции имеют средний диаметр приблизительно от 5 до приблизительно 125 нм.
10. Способ по п.1, в котором упомянутый полиалкиленгликоль имеет средневесовую молекулярную массу от 10000 до 500000 D.
11. Способ по п.10, в котором упомянутый полиалкиленгликоль содержит полиэтиленгликоль.
12. Способ по п.1, в котором упомянутый полиалкиленгликоль присутствует в упомянутой второй композиции в концентрации по массе, по меньшей мере, 2 ч./сотню в расчете на 100 ч. упомянутых частиц на основе коллоидного диоксида кремния или силиката.
2
13. Способ по любому из пп.1-12, в котором упомянутую вторую водную композицию наносят на упомянутый первый меловальный слой при массе сухой композиции, по меньшей мере, 1 г/м.
14. Мелованная основа, содержащая подложку, имеющую, по меньшей мере, одну сторону, покрытую первым меловальным слоем и вторым меловальным слоем поверх упомянутого первого меловального слоя, в которой
2
упомянутый первый меловальный слой получен путем сушки первой водной композиции, содержащей анионные, пористые пигментные частицы с удельной поверхностью, определенной по методу БЭТ, выше 40 м/г и связующее, и
упомянутый второй меловальный слой получен путем сушки второй водной композиции, содержащей катионные частицы на основе коллоидного диоксида кремния или силиката и полиалкиленгликоль.
2
15. Набор составных частей, включающий в себя первую водную композицию, содержащую анионные, пористые пигментные частицы с удельной поверхностью, определенной по методу БЭТ, выше 40 м/г и связующее; и вторую водную композицию, содержащую катионные частицы на основе коллоидного диоксида кремния или силиката и полиалкиленгликоль.